프레스 금형 ( 17 x 17 x 2 mm ) 의 제 2 단자 형성 부분 에 Cu 분말 ( 크기 80 ㎛) 을 삽입 하 고 ( 도 6 a ) , 0 . 8 mm 동선 으로 별도 작성 된 코일 을 규정 의 위치 에 고정 한 후 , 위 에서 얻 은 과립 인 자성 기판 의 원료 를 금형 의 중 공부 에 3 . 5 g 만큼 삽입 하 고 ( 도 6 b ) , 도 6 c 및 도 6 d 에서 설명 한 일련 의 과정 을 거친 후 , 약 1 . 0 t / ㎠ 의 압력 으로 가압 하 여 가 ( 假 ) 프레스 ( 예비 프레스 ) 가공 을 실시 하 였 다 ( 도 6 e ) . 가 프레스 가공 한 상태 로 꺼낸 성 형체 의 코일 리드 를 굽히 고 ( 도 6 f ) , 준비 한 금형 에 삽입 하 여 , 약 7 . 5 t / ㎠ 의 압력 으로 가압 하 여 코일 리드 와 Cu 단자 를 기계 적 으로 일체 화시 켰 다 ( 도 6 g 관련 설명 참조 ) .